(57)【要約】【課題】塩化ビニル等の懸濁重合用分散助剤フィルム等の成形用途などに有用なオキシアルキレン基含有ビニルエステル重合体およびそのケン化物を提供すること。【解決手段】ジャケットを有する反応缶を用いてオキシアルキレン基含有モノマーとビニルエステルモノマーを共重合するにあたり、重合開始時のジャケット温度（Ｔｓ℃）と重合停止直前のジャケット温度（Ｔｅ℃）の差が５〜５０℃となるようにジャケット温度を昇温して重合してなる。【特許請求の範囲】
【請求項１】
ジャケットを有する反応缶を用いてオキシアルキレン基含有モノマーとビニルエステルモノマーを共重合するにあたり、重合開始時のジャケット温度（Ｔｓ℃）と重合停止直前のジャケット温度（Ｔｅ℃）の差が５〜５０℃となるようにジャケット温度を昇温して重合することを特徴とするオキシアルキレン基含有ビニルエステル系重合体の製造方法。
【請求項２】
重合開始時の重合開始剤（触媒）の添加量を全添加量の１０〜９０重量％とすることを特徴とする請求項１記載のオキシアルキレン基含有ビニルエステル系重合体の製造方法。
【請求項３】
重合開始ｔ時間後のジャケット温度（Ｔｔ℃）が下式（１）を満足するように連続的にジャケット温度を昇温することを特徴とする請求項１または２記載のオキシアルキレン基含有ビニルエステル系重合体の製造方法。
Ｔｔ＝Ｔｓ＋ｋｔ　・・・（１）
［但し、ｋは１時間あたりの昇温速度（℃）で０．３≦ｋ≦５の範囲であり、Ｔｓは重合開始時のジャケット温度（℃）で４０≦Ｔｓ≦８５の範囲である］
【請求項４】
重合開始ｔ時間後のジャケット温度（Ｔｔ℃）が下式（２）〜（３）を満足するようにｎ回（ｎ≧２）にわたって段階的にジャケット温度を昇温することを特徴とする請求項１または２記載のオキシアルキレン基含有ビニルエステル系重合体の製造方法。
Ｔｎ−Ｔｎ−１≧１　・・・（２）
［但し、Ｔｎはｎ回目に昇温したときのジャケット温度（℃）で、Ｔｎ−１はｎ回目に昇温する前のジャケット温度（℃）である］
ｔ／（ｎ＋１２）＜ｔｃ＜ｔ／（ｎ−１）　・・・（３）
［但し、ｔは重合開始時から重合停止時までの時間（ｍｉｎ）、ｔｃは昇温してから次に昇温を開始するまでの時間（ｍｉｎ）である］
【請求項５】
重合開始ｔ時間後のジャケット温度が曲線的な昇温挙動を示し、かつ重合開始ｔ時間後における１時間あたりの昇温速度（該曲線の微分定数）が０．０３〜２０℃／ｈｒになるようにジャケット温度を昇温することを特徴とする請求項１または２記載のオキシアルキレン基含有ビニルエステル系重合体の製造方法。
【請求項６】
オキシアルキレン基含有ビニルエステル系重合体のオキシアルキレン基含有量が０．１〜１５モル％であることを特徴とする請求項１〜５いずれか記載のオキシアルキレン基含有ビニルエステル系重合体の製造方法。
【請求項７】
オキシアルキレン基含有ビニルエステル系重合体の平均重合度が１００〜２０００であることを特徴とする請求項１〜６いずれか記載のオキシアルキレン基含有ビニルエステル系重合体の製造方法。
【請求項８】
請求項１〜７いずれか記載の製造方法で得られたオキシアルキレン基含有ビニルエステル系重合体をさらにケン化してなることを特徴とするオキシアルキレン基含有ビニルエステル系重合体ケン化物の製造方法。
【発明の詳細な説明】
【０００１】
【発明の属する技術分野】
本発明は、オキシアルキレン基含有ビニルエステル系重合体、特にそのケン化物の製造方法に関する。
【０００２】
【従来の技術】
従来より、オキシアルキレン基含有ビニルエステル系重合体やそのケン化物（オキシアルキレン基含有ポリビニルアルコール系樹脂）、特に該ケン化物については、塩化ビニル等のビニル系重合体の懸濁重合用分散剤（主分散剤や分散助剤）として、またフィルム等の成形用途などに利用されている。
かかるビニル系化合物（特に塩化ビニル）の懸濁重合用分散助剤として、例えば本出願人は、▲１▼特開平９−１００３０１号公報でオキシアルキレン基の含有量が０．５〜１０モル％でケン化度が７０モル％以下のビニルエステル系樹脂を１０〜５０重量％含有する水性液を、▲２▼特開２００２−６９１０５号公報では末端に炭素数５以上のアルキルメルカプト基を有し、かつオキシアルキレン基を含有するポリビニルアルコール系樹脂をそれぞれ提案した。
【０００３】
【発明が解決しようとする課題】
しかしながら、上記▲１▼、▲２▼に開示の樹脂を用いた懸濁重合用分散助剤についてその後詳細に検討したところ、得られた塩化ビニル系樹脂の可塑剤吸収性、フィッシュアイ、嵩密度、残存モノマー等については満足しうる結果が得られるものの、オキシアルキレン基含有ポリビニルアルコール系樹脂水溶液の安定性の点（特に３０℃前後での水溶液の放置安定性等）において改善の余地があることが判明した。
すなわち、水溶液の放置安定性に優れ、かつ塩化ビニル系樹脂の懸濁重合用分散助剤として有用なオキシアルキレン基含有ポリビニルアルコール系樹脂が求められるところである。
【０００４】
【課題を解決するための手段】
そこで、本発明者は、これらの要求性能に応えられるオキシアルキレン基含有ポリビニルアルコール系樹脂を得るべく、製造面からの検討を行った結果、ジャケットを有する反応缶を用いてオキシアルキレン基含有モノマーとビニルエステルモノマーを共重合するにあたり、重合開始時のジャケット温度（Ｔｓ℃）と重合停止直前のジャケット温度（Ｔｅ℃）の差が５〜５０℃となるようにジャケット温度を昇温して重合することにより、上記の目的に合致するオキシアルキレン基含有ビニルエステル系重合体およびそのケン化物が得られることを見いだし本発明の完成に至った。
なお、本発明で言う重合開始時とは、初期の重合開始剤の添加時期で、また重合停止直前とは、希釈溶媒および／または重合禁止剤の添加直前である。
【０００５】
【発明の実施の形態】
以下、本発明を詳細に説明する。
【０００６】
本発明に用いるオキシアルキレン基含有モノマーとは、下記の一般式（４）で表されるオキシアルキレン基を含有するものである。
【化１】
2004043527.tif 000002
（但し、Ｒ１，Ｒ２は水素又はアルキル基、Ｒ３は水素、アルキル基、アルキルエステル基、アルキルアミド基、スルホン酸基、フェニル基または置換フェニル基のいずれか、ｎは正の整数を示す。）
【０００７】
上記の一般式（４）において、ｎの数、即ちオキシアルキレン基の平均鎖長は２〜３００程度で、重合時の作業性等を考慮すれば、５〜６０程度が好ましい。かかるオキシアルキレン基として具体的には、ポリオキシエチレン基、ポリオキシプロピレン基、ポリオキシブチレン基等が挙げられる。
【０００８】
オキシアルキレン基を有するモノマーとしては次の様なものが例示される。但し、本発明ではこれらのみに限定されるものではない。
［（メタ）アクリル酸エステル型］
下記の一般式（５）で示されるもので、具体的にはポリオキシエチレン（メタ）アクリレート、ポリオキシプロピレン（メタ）アクリレート等が挙げられる。
【化２】
2004043527.tif 000003
（但し、Ｒは水素又はメチル基、Ａはアルキレン基，置換アルキレン基，フェニレン基，置換フェニレン基のいずれかで、ｍは０又は１以上の整数、Ｒ１、Ｒ２、Ｒ３、ｎは前記と同様。）
【０００９】
［（メタ）アクリル酸アミド型］
下記の一般式（６）で示されるもので、具体的にはポリオキシエチレン（メタ）アクリル酸アミド、ポリオキシプロピレン（メタ）アクリル酸アミド、ポリオキシエチレン（１−（メタ）アクリルアミド−１，１−ジメチルプロピル）エステル等が挙げられる。
【化３】
2004043527.tif 000004
（但し、Ａ、ｍ、Ｒ、Ｒ１、Ｒ２、Ｒ３、ｎは前記と同様、Ｒ４は水素又は上記一般式（４）で示されるもの。）
【００１０】
［（メタ）アリルアルコール型］
下記の一般式（７）で示されるもので、具体的にはポリオキシエチレン（メタ）アリルエーテル、ポリオキシプロピレン（メタ）アリルエーテル等が挙げられる。
【化４】
2004043527.tif 000005
（但し、Ｒ、Ｒ１、Ｒ２、Ｒ３、ｎは前記と同様。）
【００１１】
［ビニルエーテル型］
下記の一般式（８）で示されるもので、具体的にはポリオキシエチレンビニルエーテル、ポリオキシプロピレンビニルエーテル等が挙げられる。
【化５】
2004043527.tif 000006
（但し、Ａ、Ｒ１、Ｒ２、Ｒ３、ｍ、ｎは前記と同様。）
これらのオキシアルキレン基含有モノマーの中でも一般式（７）で示される（メタ）アリルアルコール型のものが好適に使用される。
上記以外にも、テトラヒドロフルフリロキシポリアルキレンオキサイドアルケニルエーテルやポリアルキレンオキサイドアルケニルエーテルを挙げることができる。
なお、本発明においては、オキシアルキレン基含有モノマーが上記の（メタ）アリルアルコール型やビニルエーテル型のときに本発明の作用効果を顕著に得ることが可能となる。
【００１２】
オキシアルキレン基含有モノマーと（共）重合するビニルエステルモノマーとしては、ギ酸ビニル、酢酸ビニル、トリフルオロ酢酸ビニル、プロピオン酸ビニル、酪酸ビニル、カプリン酸ビニル、ラウリル酸ビニル、バーサティック酸ビニル、パルミチン酸ビニル、ステアリン酸ビニル、ピバリン酸ビニル等を挙げることができるが、工業的には酢酸ビニルが好適に用いられる。
【００１３】
本発明においては、本発明の目的を阻害しない範囲で、前述した如きオキシアルキレン基含有モノマーやビニルエステルモノマー以外に、他の一般のモノマーを５０モル％以下共存させても良い。これらのモノマーを以下に例示する。
［エチレン性不飽和カルボン酸及びそのアルキルエステル等］
クロトン酸メチル、クロトン酸エチル、イタコン酸メチル、イタコン酸エチル、ソルビン酸メチル、ソルビン酸エチル、マレイン酸モノアルキルエステル、マレイン酸ジアルキルエステル、オレイン酸アルキルエステル、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘプチル、（メタ）アクリル酸オクチル、（メタ）アクリル酸デシル、（メタ）アクリル酸ヘキサデシル、（メタ）アクリル酸オクタデシル等が挙げられる。
【００１４】
［飽和カルボン酸のアリルエステル］
ステアリン酸アリル、ラウリン酸アリル、ヤシ油脂肪酸アリル、オクチル酸アリル、酪酸アリル等。
［α−オレフィン］
エチレン、プロピレン、α−ヘキセン、α−オクテン、α−デセン、α−ドデセン、α−ヘキサデセン、α−オクタデセン等。
［エチレン性不飽和カルボン酸］
（メタ）アクリル酸、クロトン酸、（無水）マレイン酸、フマル酸、イタコン酸ならびにこれらのアルカリ金属塩、アンモニウム塩等。
【００１５】
［アルキルビニルエーテル］
プロピルビニルエーテル、ブチルビニルエーテル、ヘキシルビニルエーテル、オクチルビニルエーテル、デシルビニルエーテル、ドデシルビニルエーテル、テトラデシルビニルエーテル、ヘキサデシルビニルエーテル、オクタデシルビニルエーテル等。
【００１６】
［アルキルアリルエーテル］
プロピルアリルエーテル、ブチルアリルエーテル、ヘキシルアリルエーテル、オクチルアリルエーテル、デシルアリルエーテル、ドデシルアリルエーテル、テトラデシルアリルエーテル、ヘキサデシルアリルエーテル、オクタデシルアリルエーテル等。
その他、（メタ）アクリルアミド、（メタ）アクリロニトリル、（メタ）アリルスルホン酸塩、エチレン性不飽和スルホン酸塩、スチレン、塩化ビニルやアミノ基、アンモニウム基、カルボキシル基、水酸基、スルホン酸基、アルキル基等を含有するチオール系の連鎖移動剤などの使用も可能である。
【００１７】
本発明の最大の特徴は、上記の如きオキシアルキレン基含有モノマーとビニルエステルモノマーをジャケットを有する反応缶を用いて共重合するにあたり、重合開始時のジャケット温度（Ｔｓ℃）と重合停止直前のジャケット温度（Ｔｅ℃）の差が５〜５０℃となるようにジャケット温度を昇温して重合反応を行うことであり、かかる方法について具体的に説明する。
【００１８】
まず、重合系（通常は重合缶）に、全仕込量あるいは一部仕込量のオキシアルキレン基含有モノマー、全仕込量あるいは一部仕込量のビニルエステルモノマーおよびメタノール等の溶剤を仕込んで反応缶のジャケットを加熱して還流状態を一定時間維持した後、重合開始剤を仕込んで重合を開始する。
【００１９】
オキシアルキレン基含有モノマーとビニルエステルモノマーのそれぞれの全仕込量は、目的とするオキシアルキレン基含有ビニルエステル系重合体あるいはそのケン化物中のオキシアルキレン基含有量により、任意に決定すればよく、かかる含有量としては、０．１〜１５モル％程度の範囲から選択することが好ましく、かかる含有量が０．１モル％未満ではオキシアルキレン基含有の効果（例えば、ケン化物の水溶性、成形性、結晶性低下効果等）を充分に得られないことがあり、逆に１５モル％を越えるとケン化物を水溶液として使用する際に水溶液の粘度が上がりすぎて作業性が低下したり、熱安定性が低下して製造工程中において多量の不溶解物が生成することがあり好ましくない。
【００２０】
また、オキシアルキレン基含有モノマーとビニルエステルモノマーのそれぞれの仕込み方法は特に限定されないが、例えばオキシアルキレン基含有モノマーの全量と一部のビニルエステルモノマーを初期仕込みして残りのビニルエステルモノマーを分割仕込みあるいは連続滴下仕込みする方法、一部のオキシアルキレン基含有モノマーと一部のビニルエステルモノマーを初期仕込みして残りのオキシアルキレン基含有モノマーとビニルエステルモノマーをそれぞれ分割仕込みあるいは連続滴下仕込みする方法、ビニルエステルモノマーの全量と一部のオキシアルキレン基含有モノマーを初期仕込みして残りのオキシアルキレン基含有モノマーを分割仕込みあるいは連続滴下仕込みする方法などがある。オキシアルキレン基含有ビニルエステル系重合体あるいはそのケン化物の要求性能によりこれらの仕込み方法は任意に決定すればよい。
【００２１】
オキシアルキレン基含有モノマーやビニルエステルモノマーの追加仕込み時間は特に限定されないが、一括仕込みの場合で３０秒〜５分程度、分割仕込みや連続滴下仕込みの場合で５分〜１５時間程度である。さらに追加仕込み終了後に必要に応じて１分〜１２０分程度の追い込み工程を設けても良い。
【００２２】
追加仕込するオキシアルキレン基含有モノマーやビニルエステルモノマーを系内に仕込む方法としては特に限定されないが、シャワー方式で仕込む方法、コンデンサー還流液に混合して仕込む方法、直接流し込んで仕込む方法等を挙げることができる。また、追加仕込するオキシアルキレン基含有モノマーやビニルエステルモノマーは、そのまま系内に仕込んでもよいが、メタノール等の重合溶媒に混合して仕込むことも可能である。
【００２３】
オキシアルキレン基含有モノマーやビニルエステルモノマーを分割仕込みする場合、通常は等量分割する方法を採るが、分割量を変化させることも可能である。また、オキシアルキレン基含有モノマーやビニルエステルモノマーを連続滴下仕込みする場合については通常、一定速度で仕込む方法を採るが、連続滴下速度を変化させることも可能である。
【００２４】
上記のモノマーを共重合するにあたっては、重合開始剤（触媒）および重合溶媒の存在下に行われる。
本発明においては、かかる重合開始剤の仕込み方法については特に制限はなく、重合開始時に一括仕込みする方法、反応途中に重合開始剤の一部を分割仕込みする方法、反応途中に重合開始剤の一部を連続滴下する方法などがあるが、生産効率を考慮すれば、重合開始時と重合開始後に分けて仕込むことが好ましく、重合開始時に仕込む重合開始剤とその後に仕込む重合開始剤は、同じであっても異なるものであってもよく、異なる重合開始剤を使用するときの重合開始後に添加する開始剤は、より活性の高い重合開始剤を選択することが好ましく、その１０時間半減期温度が７０℃以下のものを選択することが好ましい。
【００２５】
本発明に用いる重合開始剤としては、例えば２，２′−アゾビス−（２，４−ジメチルバレロニトリル）、２，２′−アゾビス−（２，４，４−トリメチルバレロニトリル）、２，２′−アゾビスイソブチロニトリル、２，２′−アゾビス−（４−メトキシ−２，４−ジメチルバレロニトリル）、ジメチル２，２′−アゾビスイソブチレート等のアゾ化合物、ｔ−ブチルパーオキシネオデカノエート、ｔ−ブチルパーオキシピバレート、ｔ−ブチルパーオキシ−２−エチルヘキサノエート、α，α’ビス（ネオデカノイルパーオキシ）ジイソプロピルベンゼン、クミルパーオキシネオデカノエート、１，１，３，３，−テトラメチルブチルパーオキシネオデカノエート、１−シクロヘキシル−１−メチルエチルパーオキシネオデカノエート、ｔ−ヘキシルパーオキシネオデカノエート、ｔ−ブチルパーオキシイソブチレート、ｔ−ヘキシルパーオキシピバレート等のパーオキシエステル類、ジ−ｎ−ブチルパーオキシジカーボネート、ビス−（４−ｔ−ブチルシクロヘキシル）パーオキシジカーボネート、ジシクロヘキシルパーオキシジカーボネート、ビス（２−エチルヘキシル）ジ−ｓｅｃ−ブチルパーオキシジカーボネート、ジ−ｎ−プロピルパーオキシジカーボネート、ジ−ｉｓｏ−プロピルパーオキシジカーボネート、ジ−ｓｅｃ−ブチルパーオキシジカーボネート、ビス（４−ｔ−ブチルシクロヘキシル）パーオキシジカーボネート、ジ−２−エトキシエチルパーオキシジカーボネート、ジ（２−エチルヘキシル）パーオキシジカーボネート、ジメトキシブチルパーオキシジカーボネート、ジ（３−メチル−３−メトキシブチルパーオキシ）ジカーボネート等のパーオキシジカーボネート類、ジベンゾイルパーオキシド、ジステアロイルパーオキシド、ジラウロイルパーオキシド、ジオクタノイルパーオキシド、ジデカノイルパーオキシド、３，３，５−トリメチルヘキサノイルパーオキシド、ジイソブチリルパーオキシド、ジプロピルパーオキシド、ジアセチルパーオキシド等のジアシルパーオキシド類などを挙げることができるが、これらに限定されるものではない。
【００２６】
なお、これらの重合開始剤は、通常後述の重合溶媒に溶解して仕込まれる。
また、本発明においては、重合開始時の重合開始剤の添加量を全添加量の１０〜９０重量％（さらには２０〜８０重量％、特には３０〜７０重量％）とすることが好ましく、かかる添加量が１０重量％未満では初期の重合速度が小さすぎ、逆に９０重量％を越えると重合中期以降の重合速度が小さくなって好ましくない。
【００２７】
重合溶媒としては、メタノール、エタノール、プロパノール、ブタノール等のアルコール類などの有機溶剤が用いられ、通常はメタノールが好適に用いられる。
【００２８】
また、連鎖移動剤としてアセトアルデヒド、エチルアルデヒド、ブチルアルデヒド、ｎ−ヘキシルアルデヒド等のアルデヒド類、ｎ−ペンチルメルカプタン、ｎ−ヘキシルメルカプタン、ｎ−オクチルメルカプタン、ｎ−デシルメルカプタン、ｎ−ドデシルメルカプタン、ｔ−ドデシルメルカプタン、ｎ−ヘキサデシルメルカプタン、ｎ−オクタデシルメルカプタン、２−メルカプトエタノール、チオグリセロール、チオグルコール酸及びその塩、２−メルカプトプロピオン酸及びその塩、３−メルカプトプロピオン酸及びその塩等のメルカプタン類を好適に使用することができる。
【００２９】
かくして、重合が開始されるのであるが、重合開始時の重合温度は、特に制限はなく、３０℃程度から加圧下においては沸点を超える温度で実施してもよいが、通常４０℃〜８５℃の範囲が好適である。本発明においては、かかる重合開始時のジャケット温度（Ｔｓ℃）と重合停止直前のジャケット温度（Ｔｅ℃）の差が５〜５０℃（さらには７〜４５℃、特には１０〜４０℃）となるようにすることが必要で、重合開始時のジャケット温度（Ｔｓ℃）は特に規定されないが、上記の重合開始温度を考慮すれば、４０〜８５℃（さらには４２〜８５℃、特には４５〜８５℃）の範囲から選択すればよい。
【００３０】
そして、重合を開始するのであるが、本発明においては上述のように、重合開始時の反応缶のジャケット温度（Ｔｓ℃）と重合停止直前のジャケット温度（Ｔｅ℃）の差が５〜５０℃となるようにジャケット温度を昇温しながら重合反応を行うことが重要であり、かかる温度差が上記の範囲を外れるときは、該ビニルエステル系重合体をケン化して得られるオキシアルキレン基含有ポリビニルアルコール系樹脂水溶液の安定性が低下して本発明の目的を達成することが困難となる。
【００３１】
本発明においては、上記のように重合開始時の反応缶のジャケット温度（Ｔｓ℃）と重合停止直前のジャケット温度（Ｔｅ℃）の差が５〜５０℃となるようにすれば、その昇温方法（パターン）については特に制限はないが、下記の▲１▼〜▲３▼の昇温方法のいずれかを採用することが好ましい。
【００３２】
▲１▼重合開始ｔ時間後のジャケット温度（Ｔｔ℃）が下式（１）を満足するように連続的にジャケット温度を昇温する方法（図１参照）。
Ｔｔ＝Ｔｓ＋ｋｔ　・・・（１）
［但し、ｋは１時間あたりの昇温速度（℃）で０．３≦ｋ≦５の範囲であり、Ｔｓは重合開始時のジャケット温度（℃）で４０≦Ｔｓ≦８５の範囲である］
この昇温方法は、連続的にジャケット温度を昇温していく方法で、具体的には一定時間経過後のジャケット設定温度をコンピューターにプログラミングしておいて、ジャケット温度が時間の経過とともに直線的に上昇するように制御する方法である。なお、この場合、実際のジャケット温度が設定温度から僅かに外れるときがあるが、全体として直線的に昇温していれば良い。
【００３３】
なお、上記の（１）式を満足しない時、具体的には急激にジャケット温度を上昇させたときやジャケット温度の上昇が少ないときには、得られるオキシアルキレン基含有ビニルエステル系重合体水溶液の放置安定性が低下する傾向にあり、また成形用途に供したときには耐着色性が低下する傾向にあり好ましくない。
【００３４】
▲２▼重合開始ｔ時間後のジャケット温度（Ｔｔ℃）が下式（２）〜（３）を満足するようにｎ回（ｎ≧２）にわたって段階的にジャケット温度を昇温する方法（図２参照）。
Ｔｎ−Ｔｎ−１≧１　・・・（２）
［但し、Ｔｎはｎ回目に昇温したときのジャケット温度（℃）で、Ｔｎ−１はｎ回目に昇温する前のジャケット温度（℃）である］
ｔ／（ｎ＋１２）＜ｔｃ＜ｔ／（ｎ−１）　・・・（３）
［但し、ｔは重合開始時から重合停止時までの時間（ｍｉｎ）、ｔｃは昇温してから次に昇温を開始するまでの時間（ｍｉｎ）である］
この昇温方法は、段階的にジャケット温度を昇温していく方法で、具体的にはジャケット昇温開始時刻と昇温の温度幅、昇温終了時間をｎ回それぞれにつきコンピューターにプログラミングしておいて、ジャケット温度を段階的に上昇するように制御する方法である。
【００３５】
なお、上記の（２）式を満足しない時、具体的には昇温幅が１℃未満の場合にも上記と同様に得られるオキシアルキレン基含有ビニルエステル系重合体水溶液の放置安定性が低下する傾向にあり、また成形用途に供したときには耐着色性が低下する傾向にあり好ましくない。また、上記の（３）式において、ｔｃがｔ／（ｎ＋１２）以下の時やｔｃがｔ／（ｎ−１）以上の時には、重合速度が遅くなりすぎて生産効率の点で好ましくない。なお、この場合、実際のジャケット温度が設定温度から僅かに外れるときがあるが、全体として段階的に昇温していればよい。
【００３６】
▲３▼重合開始ｔ時間後のジャケット温度が曲線的な昇温挙動を示し、かつ重合開始ｔ時間後における１時間あたりの昇温速度（該曲線の微分定数）が０．０３〜２０℃／ｈｒであるようにジャケット温度を昇温する方法（図３参照）。
この昇温方法は、温度変化が曲線的になるようにジャケット温度を昇温していく方法で、具体的には逐次ジャケット温度が上昇するようにコンピューターにプログラミングしておいて、ジャケット温度が時間とともに曲線的に上昇するように制御する方法である。
【００３７】
この方法において、１時間あたりの昇温速度（該曲線の微分定数）が０．０３℃／ｈｒ未満では、重合速度が遅くなりすぎて生産効率の点で好ましくなく、逆に２０℃／ｈｒを越える時は、重合速度が速くなりすぎて得られる製品の品質が安定せず好ましくない。なお、この場合、実際のジャケット温度が設定温度から僅かに外れる場合があるが全体として曲線的に昇温していれば良い。
【００３８】
上記の如き本発明の昇温方法により目的とするオキシアルキレン基含有ビニルエステル系重合体が得られるのであるが、かかる重合体は増粘剤、有機系顔料のフィラー等の用途に有用で、かかる重合体のケン化物（オキシアルキレン基含有ポリビニルアルコール系樹脂）も、後述する各種用途に大変有用で、かかるケン化物の製造方法についてさらに説明する。
【００３９】
上記で得られたオキシアルキレン基含有ビニルエステル系重合体は、必要に応じて脱モノマー処理が行われた後にケン化される。
ケン化方式は特に限定されず、バッチ式および連続式のいずれの方法も実施することができる。
【００４０】
ケン化に当たっては、該重合体をアルコール等に溶解してケン化触媒の存在下にケン化が行なわれる。該アルコールとしては、メタノール、エタノール、ブタノール等が挙げられる。アルコール中の該重合体の濃度は２０〜７０重量％（さらには２０〜６０重量％）の範囲から選ばれる。
【００４１】
ケン化触媒としては水酸化ナトリウム、水酸化カリウム、ナトリウムメチラート、ナトリウムエチラート、カリウムメチラート等のアルカリ金属の水酸化物やアルコラートの如きアルカリ触媒を用いることが好ましい。かかる触媒の使用量はビニルエステルモノマー１モルに対して１〜１００ミリモルにすることが必要である。また、必要に応じて水をケン化反応系に加えることもできる。さらに硫酸、塩酸等の酸触媒を用いてケン化反応を行うことも可能である。また、必要とするケン化度に応じて酢酸等を添加してケン化反応を停止する。
【００４２】
かくして得られるケン化物のケン化度については特に制限はないが、懸濁重合用分散助剤用途に用いる場合は７０モル％未満（さらには１０モル％〜６５モル％、特には２０〜６０モル％）が好ましく、かかるケン化度が７０モル％を越えると懸濁重合で得られるポリ塩化ビニルのポロシティや可塑剤吸収性が低くなって成形時にフィッシュアイが多発する傾向にあり好ましくない。また、懸濁重合用分散安定剤用途に用いる場合は、ケン化度を６５〜９０モル％（さらには６７〜８８モル％、特には７０〜８５モル％）とすることが好ましく、かかるケン化度が６５モル％未満では重合安定性が低下し、逆に９０モル％を越えると懸濁重合で得られるポリ塩化ビニルのポロシティや可塑剤吸収性が低くなって成形時にフィッシュアイが多発する傾向にあり好ましくない。
なお、本発明で言うケン化度とは、オキシアルキレン基含有ビニルエステル共重合体の酢酸ビニル成分が水酸基に変換される割合をモル％で示したものである。
【００４３】
また、得られるケン化物の平均重合度も特に制限されないが、懸濁重合用分散助剤用途においては１００〜９００（さらには１５０〜８００、特には１５０〜７００）が好ましく、かかる平均重合度が１００未満では塩化ビニル等の懸濁重合終了後の脱モノマー工程で発泡の原因となり、逆に９００を越えると得られる水溶液の粘度が高くなりすぎて作業性が低下して好ましくない。また、懸濁重合用分散安定剤においては、平均重合度を４００〜２５００（さらには５００〜２０００、特には６００〜１５００）とすることが好ましく、かかる平均重合度が４００未満では保護コロイド性が低下し、逆に２５００を越えると水溶液粘度が高く作業性が低下して好ましくない。
なお、本発明における平均重合度は、ＪＩＳ　Ｋ６７２６に準じて測定されるものである。
【００４４】
かくして本発明の方法で得られたオキシアルキレン基含有ビニルエステル系重合体のケン化物は、特に塩化ビニルをはじめとする塩化ビニリデン、スチレン、（メタ）アクリレート、酢酸ビニル等の各種ビニル化合物の懸濁重合用分散助剤や主分散剤（安定剤）用途に有用で、かかる用途に供したときには、得られた塩ビ樹脂のポロシティが高く、嵩密度が大きく、残存モノマーが少なく、フィッシュアイが少ないという特徴を有し、かつ該ケン化物の水溶液の安定性がきわめて良好であるというものである。
【００４５】
また、本発明の方法で得られるオキシアルキレン基含有ビニルエステル系重合体のケン化物は、フィルム等の成形用途においても有用で耐着色性に優れた成形物を得ることができる。
かかるフイルム等の成形用途に用いる場合は、ケン化度を７０モル％以上（さらには８０モル％以上、特には８５モル％以上）とすることが好ましく、かかるケン化度が７０モル％未満ではフィルム等の成形物の熱安定性が低下して好ましくない。
【００４６】
また、この時の平均重合度は、４００〜２０００（さらには４００〜１８００、特には４００〜１５００）が好ましく、かかる平均重合度が４００未満ではフィルム等の成形物の強度が低下する傾向にあり、逆に２０００を越えると溶融粘度や水溶液粘度が高くなりすぎて作業性が低下して好ましくない。
【００４７】
本発明の方法で得られたオキシアルキレン基含有ビニルエステル系重合体やそのケン化物は、上記の用途以外にも、増粘剤、コーティング剤、建材用バインダー、造粒用バインダー、接着剤、感圧接着剤、紙サイズ剤、紙コーティング剤、暫定塗料、親水性付与剤、塗料、顔料分散安定剤、記録媒体（感熱記録紙、インクジェット紙、ＯＨＰシート等）加工剤、中子、外子などの成形加工材料として用いることもできる。
【００４８】
【実施例】
以下、本発明を実施例によって具体的に説明する。
なお，実施例中「％」、「部」とあるのは、断りのない限り重量基準を意味する。
【００４９】
実施例１
反応（重合）缶にオキシエチレン基の平均鎖長（ｎ）が１０のポリオキシエチレンモノアリルエーテル１１．６部と酢酸ビニル１００部、イソプロピルアルコール５０部を仕込み、反応缶のジャケット温度を昇温して還流状態になるまで昇温した後３０分間還流させてから、アゾビスイソブチロニトリルを全仕込酢酸ビニル量に対して０．１０モル％仕込んで重合を開始した。このときのジャケット温度（Ｔｓ）は７１℃であった。その後、図１に示されるような昇温パターンでジャケット温度を一定速度で昇温した（１時間あたりの昇温速度は１．５℃／ｈｒ）。
重合開始後３時間目にアゾビスイソブチロニトリルを全仕込酢酸ビニル量に対して０．０５モル％追加した。
【００５０】
重合開始９時間目に冷却用イソプロピルアルコールと重合禁止剤を加え、反応缶のジャケットを冷却して重合を停止して、ポリオキシエチレン基含有酢酸ビニル重合体を得た。なお、重合を停止する直前の反応缶のジャケット温度（Ｔｅ）は８４．５℃であった。かかる重合体の重合率は約９６％であった。
【００５１】
次いで、上記で得られたオキシエチレン基含有酢酸ビニル重合体（樹脂分約５２％の溶液）を残存モノマー量が０．１２％になるまでモノマーを追いだし、メタノールに溶媒置換した後バッチ式ケン化機に仕込みメタノールを添加してポリ酢酸ビニル濃度を５０％に調整してから、６ミリモル（対酢酸ビニル１モル）の水酸化ナトリウムをメタノール溶液で加えて、ケン化反応（温度３５℃）を行った。ケン化後に酢酸を加えて中和した後、溶媒を追い出して脱イオン水を仕込み均一になるまで撹拌して、オキシエチレン基含有ポリビニルアルコール系樹脂の水溶液を得た。得られたポリビニルアルコール系樹脂のケン化度は４０モル％で、重合度は２２０、水溶液濃度は３０重量％であった。
【００５２】
得られた水溶液について、以下の要領で水溶液の安定性の評価を行った。
〈水溶液の安定性〉
得られたオキシエチレン基含有ポリビニルアルコール系樹脂の水溶液（濃度３０重量％）を３０℃の恒温槽に６ヶ月間静置して沈殿物の有無を調べた。評価基準は以下の通り。
○・・・沈殿物は全くなし
△・・・沈殿物が僅かに発生
×・・・沈殿物が多量に発生
【００５３】
上記で得られたポリオキシエチレン基含有ポリビニルアルコール系樹脂を用いて、以下の要領で塩化ビニルの懸濁重合用分散助剤としての評価を行った。
リフラックスコンデンサー（ＲＣ）を装備した反応缶に塩化ビニル５００部、脱気したイオン交換水５００部を供給し、更に塩化ビニル１００部に対して上記で得られたポリオキシエチレン基含有ポリビニルアルコール系樹脂を分散助剤として０．０６６部（固形分換算０．０２部）を供給すると共に主分散剤としてケン化度７９．５モル％、平均重合度２４００の未変性ポリビニルアルコールを０．０８部導入した。反応缶内温度を５７℃に昇温した後、重合開始剤としてジ−２−エチルヘキシル−オキシジカーボネート及びｔ−ブチルパーオキシネオカーボネートを各々塩化ビニル１００部に対して０．０３部仕込み、これと同時にＲＣを稼働させて、４００ｒｐｍで撹拌しながら４時間重合を行ってポリ塩化ビニルを得た。重合中は、ＲＣの冷却水温度及び反応缶のジャケット温度を制御し、重合反応熱をＲＣと反応缶のジャケットで除熱した。重合終了後、反応缶と同じ大きさの未反応モノマー回収容器にポリ塩化ビニルを移送した。かかる移送は反応缶の圧力より回収容器の圧力をより減圧下にして実施した。移送時に反応缶中に発泡はほとんどなく、移送は２５分未満で終了した。移送中と移送後に反応缶及び未反応モノマー回収容器に接続したガスホルダーに未反応モノマーを回収し、移送したポリ塩化ビニルスラリーは脱水、乾燥し、ポリ塩化ビニルを得た。
【００５４】
〈嵩密度〉
ＪＩＳ　Ｋ６７２１に準拠して評価した。
【００５５】
〈可塑剤吸収性〉
プラストグラフに接続されたプラネタリー型ミキサーに得られたポリ塩化ビニル粒子６０部とＤＯＰ（ジオクチルフタレート）４０部の混合物を投入して、８０℃で攪拌しながら各時間毎の混練りトルクを測定し、混練りトルクが低下するまでの経過時間を調べた。評価基準は以下の通り。
Ａ・・・３分未満
Ｂ・・・３〜５分未満
Ｃ・・・５分以上
【００５６】
〈フィッシュアイ〉
得られたポリ塩化ビニル粒子１００部、ＤＯＰ（ジオクチルフタレート）５０部、ジオクチル錫ジラウレート３部及びステアリン酸亜鉛１部を１５５℃でロール練りして０．３ｍｍ厚のシートを作成し１００ｍｍ×１００ｍｍ当たりのフィッシュアイの数を測定した。評価基準は以下の通り。
Ａ・・・０〜４個
Ｂ・・・５〜１０個
Ｃ・・・１１個以上
【００５７】
〈残存モノマー〉
得られたポリ塩化ビニル粒子の一定量をテトラヒドロフランに溶解させて、ガスクロマトグラフにより残存する塩化ビニルモノマーを定量した。
【００５８】
実施例２
実施例１においてｎ＝１６のポリオキシエチレンモノアリルエーテルを１７．７部、重合開始時のジャケット温度（Ｔｓ）を７０℃、ジャケットの昇温速度を１．０℃／時間として、重合を停止する直前の反応缶のジャケット温度（Ｔｅ）を７９℃とした以外は同様に重合を実施してオキシエチレン基含有ポリビニルアルコール系樹脂を得た。得られた該ポリビニルアルコール系樹脂のケン化度は４５モル％で、重合度は２３０で、実施例１と同様に評価を行った。
【００５９】
実施例３
酢酸ビニル１００部、メタノール３０部ポリオキシエチレンアリルエーテル（ｎ＝８）１１．７部を反応缶に仕込み、反応缶内部を十分に窒素置換した後、ジャケット温度を６８℃にした。重合（反応）液の還流が始まった後、重合度目標を２３０として初期に２−メルカプトエタノールを反応缶内部に加えた。続いて重合開始剤ＡＩＢＮ０．６５部を反応液に加えて重合を開始した。重合開始時の反応缶のジャケット温度（Ｔｓ）を６８℃として、図２に示される昇温パターンでその後ジャケット温度を４回（ｎ＝４）にわたって２．５℃（Ｔｎ−Ｔｎ−１）ずつ上げた。なお、昇温時のインターバルは１１５分（ｔｃ）とし、１回の昇温にかかった時間は約５分であった。重合停止直前のジャケット温度（Ｔｅ）は７８℃であった。
ＡＩＢＮを仕込んだ３分後に１時間あたり０．０８６７部の２−メルカプトエタノールを重合終了まで連続滴下した。なお、メルカプタンは酸化されやすいので滴下ロート内の雰囲気は窒素雰囲気とした。重合開始２時間目と４時間目にそれぞれにＡＩＢＮ０．２部を追加し、重合開始約１０時間後にメタノールと０．０５部のパラベンゾキノンを添加して重合を停止した。
【００６０】
また、同様にケン化を行って、メタノールを追い出して脱イオン水を加えてポリオキシエチレン基含有ポリビニルアルコール系樹脂水溶液を得た。得られた該ポリビニルアルコール系樹脂のケン化度は４８モル％で、平均重合度は２２５で、実施例１と同様に評価を行った。
【００６１】
実施例４
実施例１において、ジャケットの昇温方法を段階的昇温方法とした。具体的には、重合開始時の反応缶のジャケット温度（Ｔｓ）を７１℃として、その後ジャケット温度を３回（ｎ＝３）にわたって４．５℃（Ｔｎ−Ｔｎ−１）ずつ上げた。なお、昇温時のインターバルは１２７．５分（ｔｃ）とし、１回の昇温にかかった時間は約１０分であった。重合停止直前のジャケット温度（Ｔｅ）は８４．５℃であった。その他は同様に行って、ケン化度４０モル％、平均重合度は２３０のポリオキシエチレン基含有ポリビニルアルコール系樹脂を得て、同様に評価を行った。
【００６２】
実施例５
実施例２において、ジャケットの昇温方法を段階的昇温方法とした。具体的には、重合開始時の反応缶のジャケット温度（Ｔｓ）を７０℃として、その後ジャケット温度を４回（ｎ＝４）にわたって２．０℃（Ｔｎ−Ｔｎ−１）ずつ上げた。なお、昇温時のインターバルは１０４分（ｔｃ）とし、１回の昇温にかかった時間は約５分であった。重合停止直前のジャケット温度（Ｔｅ）は７８℃であった。その他は同様に行って、ケン化度４５モル％、平均重合度は２２５のポリオキシエチレン基含有ポリビニルアルコール系樹脂を得て、同様に評価を行った。
【００６３】
実施例６
実施例１において、ジャケットの昇温方法を２次曲線的昇温方法とした。具体的には、重合開始時の反応缶のジャケット温度（Ｔｓ）を７１℃として、重合開始ｔ時間後のジャケット温度（Ｔｔ℃）が、Ｔｔ＝１／９ｔ２＋７１となるように昇温した。重合停止直前のジャケット温度（Ｔｅ）は８０℃であった。その他は同様に行って、ケン化度４０モル％、平均重合度は２２５のポリオキシエチレン基含有ポリビニルアルコール系樹脂を得て、同様に評価を行った。
【００６４】
実施例７
実施例２において、ジャケットの昇温方法を２次曲線的昇温方法とした。具体的には、重合開始時の反応缶のジャケット温度（Ｔｓ）を７０℃として、重合開始ｔ時間後のジャケット温度（Ｔｔ℃）が、Ｔｔ＝１／１８ｔ２＋７０となるように昇温した。重合停止直前のジャケット温度（Ｔｅ）は７４．５℃であった。その他は同様に行って、ケン化度４５モル％、平均重合度は２３０のポリオキシエチレン基含有ポリビニルアルコール系樹脂を得て、同様に評価を行った。
【００６５】
比較例１
実施例１において反応缶のジャケット温度を重合開始時の７１℃のまま一定に保った以外は同様に重合を行った後、ケン化を同様に行い、オキシエチレン基含有ポリビニルアルコール系樹脂水溶液を得た。得られた該ポリビニルアルコール系樹脂のケン化度は４０モル％で、平均重合度は２２０、水溶液濃度は３０重量％であった。
得られたオキシエチレン基含有ポリビニルアルコール系樹脂について、実施例１と同様に評価を行った。
【００６６】
比較例２
実施例１において、還流状態を３０分間保った後、ジャケット温度を４０℃に一旦下げて、その後１時間あたり６℃の割合で昇温した。重合停止直前の反応缶のジャケット温度（Ｔｅ）を９４℃とした以外は同様に重合を行った後、ケン化を同様に行い、オキシエチレン基含有ポリビニルアルコール系樹脂水溶液を得た。得られた該ポリビニルアルコール系樹脂のケン化度は４０モル％で、平均重合度は２２０、水溶液濃度は３０重量％であった。
得られたオキシエチレン基含有ポリビニルアルコール系樹脂について、実施例１と同様に評価を行った。
【００６７】
実施例および比較例の評価結果を表１に示す。
2004043527.tif 000007
【００６８】
実施例８
重合缶にオキシエチレン基の平均鎖長（ｎ）が２０のポリオキシエチレンモノアリルエーテル２１．８部と酢酸ビニル１００部、メタノール１０部を仕込み、反応缶のジャケット温度を昇温して還流状態になるまで昇温した後３０分間還流させてから、アゾビスイソブチロニトリルを全仕込酢酸ビニル量に対して０．２５モル％仕込んで重合を開始した。このときのジャケット温度（Ｔｓ）は６８℃であった。その後、ジャケット温度を一定速度で昇温した（１時間あたりの昇温速度は１．２℃／ｈｒ）。
重合開始後３時間目にアゾビスイソブチロニトリルを全仕込酢酸ビニル量に対して０．１５モル％追加した。
【００６９】
重合開始９時間後に冷却用メタノールと禁止剤を加え、反応缶のジャケットを冷却して重合を停止して、ポリオキシエチレン基含有酢酸ビニル重合体を得た。なお、重合を停止する直前の反応缶のジャケット温度（Ｔｅ）は７８．８℃であった。かかる重合体の重合率は約９６％であった。
【００７０】
次いで、上記で得られたオキシエチレン基含有酢酸ビニル重合体を残存モノマー量が０．１２％になるまでモノマーを追いだし、バッチ式ケン化機に仕込みメタノールを添加してポリ酢酸ビニル濃度を４５重量％に調整してから、６ミリモル（対酢酸ビニル１モル）の水酸化ナトリウムをメタノール溶液で加えて、ケン化反応（温度３５℃）を行った。ケン化後に酢酸を加えて中和した後、固液分離を行い、乾燥してオキシエチレン基含有ポリビニルアルコール系樹脂を得た。得られたポリビニルアルコール系樹脂のケン化度は９３モル％で、重合度は７５０であった。
【００７１】
得られたポリオキシエチレン基含有ポリビニルアルコール系樹脂についてフイルムの着色度を評価した。評価方法は以下の通り。
該ポリビニルアルコール系樹脂の１５％水溶液を調製し、ＰＥＴフイルムを敷いた水平なガラス板上に該水溶液を流延して温度２０℃、絶対湿度６５％の条件下で１週間乾燥し、厚み１００μｍのフイルムを得た。
得られた該フイルムを１８０℃で１０分間熱処理を行って、フィルムの着色性（ＹＩ値）を色差計で測定し、以下のように評価した。
○・・・ＹＩ値が１５未満
×・・・ＹＩ値が１５以上
【００７２】
比較例３
実施例８において反応缶のジャケット温度を重合開始時の６８℃のまま一定に保った以外は同様に重合反応を実施した。また、ケン化反応も同様に実施した。得られたポリビニルアルコール系樹脂のケン化度は９３モル％で、平均重合度は７７０であった。
得られたポリオキシエチレン基含有ポリビニルアルコール系樹脂のフイルム着色度を実施例８と同様に評価した。
【００７３】
実施例８及び比較例３の評価結果を表２に示す。
2004043527.tif 000008
【００７４】
【発明の効果】
本発明の製造方法は、ジャケットを有する反応缶を用いてオキシアルキレン基含有モノマーとビニルエステルモノマーを共重合するにあたり、重合開始時のジャケット温度（Ｔｓ℃）と重合停止直前のジャケット温度（Ｔｅ℃）の差が５〜５０℃となるようにジャケット温度を昇温して重合しているため、得られたオキシアルキレン基含有ビニルエステル重合体およびそのケン化物、特に該ケン化物は、塩化ビニル等の懸濁重合用分散助剤として使用したときは塩ビ樹脂の嵩密度が大きくフィッシュアイが少なく可塑剤吸収性に優れ残存モノマーが少ないという特徴を有しながら、オキシアルキレン基含有ポリビニルアルコール系樹脂の水溶液安定性が良好であるという利点を兼ね備えるものである。またフィルム等の成形用途に供したときは耐着色性に優れるという利点を有するものである。
さらに、該ポリビニルアルコール系樹脂は塩ビ懸濁用主分散剤、増粘剤、コーティング剤、建材用バインダー、造粒用バインダー、接着剤、感圧接着剤、紙サイズ剤、紙コーティング剤、暫定塗料、親水性付与剤、塗料、顔料分散安定剤、記録媒体（感熱記録紙、インクジェット紙、ＯＨＰシート等）加工剤、中子、外子などの成形加工材料としても用いることができる。
【図面の簡単な説明】
【図１】実施例１のジャケット温度の昇温パターン
【図２】実施例３のジャケット温度の昇温パターン
【図３】実施例６のジャケット温度の昇温パターン
【図１】
2004043527.tif 000009
【図２】
2004043527.tif 000010
【図３】
2004043527.tif 000011